(57)【要約】【課題】コイルの絶縁皮膜の傷の状態を検査した後に、絶縁皮膜にダメージを与えることなく、製品化可能なコイルの非破壊検査方法を提供すること。【解決手段】溶解性パラメータ（ＳＰ値）が１１．０ｃａｌ／ｃｍ2未満であり、分子量が７０以上である有機化合物よりなる導電性液体と、フッ素系不活性溶液とを含有してなる検査液４を検査容器１０内に収容し、モータコア８に装着されたコイル７と、電極２とを検査容器１０の検査液４内に浸漬し、コイル７と電極２との間に電圧を付与して両者の間に流れる電流の値を測定することにより、コイル７の傷の状態を判定する。導電性液体４は、エーテル系、グリコールエーテル系、または炭化水素系であることが好ましい。特に、導電性液体は、酢酸ブチル、３−メトキシ−３−メチル−１−ブタノール、ベンゼン、またはヘプタンであることが好ましい。【選択図】図１
2011058864.tif 000002
【特許請求の範囲】
【請求項１】
溶解性パラメータ（ＳＰ値）が１１．０ｃａｌ／ｃｍ2未満であり、分子量が７０以上である有機化合物よりなる導電性液体と、フッ素系不活性溶液とを含有してなる検査液を検査容器内に収容し、
モータコアに装着されたコイルと、電極とを上記検査容器の上記検査液内に浸漬し、
上記コイルと上記電極との間に電圧を付与して両者の間に流れる電流の値を測定することにより、上記コイルの傷の状態を判定することを特徴とするコイルの非破壊検査方法。
【請求項２】
請求項１において、上記導電性液体は、エーテル系、グリコールエーテル系、または炭化水素系であることを特徴とするコイルの非破壊検査方法。
【請求項３】
請求項１又は２において、上記導電性液体は、酢酸ブチル、３−メトキシ−３−メチル−１−ブタノール、ベンゼン、またはヘプタンであることを特徴とするコイルの非破壊検査方法。
【請求項４】
請求項１〜３のいずれか１項において、上記導電性液体と上記フッ素系不活性溶液との混合割合は、両者の合計量に対する上記導電性液体の含有量が体積比において３〜５％であることを特徴とするコイルの非破壊検査方法。
【発明の詳細な説明】
【技術分野】
【０００１】
本発明は、モータコアに装着されたコイルの電気的な絶縁状態を非破壊状態で検査する方法に関する。
【背景技術】
【０００２】
モータのステータコアあるいはロータコア（これらをモータコアという）に装着されるコイルは、導体の外周表面を絶縁樹脂によって被覆した被覆導体を多数巻回して構成されている。これらの多数の被覆導体の電気的絶縁性は、モータの性能において非常に重要な特性である。
従来、被覆導体を巻回してなるコイルの絶縁状態を検査する方法としては、食塩水によるピンホール検査がある。
【０００３】
この方法は、図７に示すごとく、食塩水（０．２％）とフェノールフタレインとよりなる導電性の検査液９１を検査容器９２内に収容し、この検査液９２内にモータコア８に装着されたコイル７と、電極９３とを浸漬して行う。電極９３とコイル７のの端末部７１とを電線１５で接続すると共に、その間に配設した直流電源１１によって両者の間に直流電圧を印加することによって行う。そして、コイルのを構成する被覆導体の絶縁皮膜に傷がある場合には、電気分解によって発生した水素の気泡９９がフェノールフタレインと反応して溶液が赤変する。その赤変により傷の位置Ｐを特定することができる。
【０００４】
ところが、上記の食塩水とフェノールフタレインとよりなる導電性の検査液を用いる方法では、コイルの傷の位置を確認することができても、その傷の大きさがどの程度であって実用上支障が出るか否かが不明である。また、食塩水を含む上記検査液は、モータコアを腐食させる性質があるため、検査を行ったモータコアおよびコイルは、たとえコイルの傷が見つからなくても製品とすることはできず、廃棄せざるを得ない。
【０００５】
このような不具合を解決するために、モータコアを腐食させない耐腐食性のあるフッ素系不活性溶液に導電性のアルコールであるイソプロピルアルコールを混合した検査液を用いた検査方法が提案されている（特許文献１参照）。この方法によれば、電流値の計測によって絶縁皮膜の傷の大きさが定量的に判断できるとされている。
【先行技術文献】
【特許文献】
【０００６】
【特許文献１】特許第３６４６６４５号公報
【発明の概要】
【発明が解決しようとする課題】
【０００７】
しかしながら、上記のフッ素系不活性溶液にイソプロピルアルコールを混合した検査液を用いた場合には、導電性のアルコールであるイソプロピルアルコールがコイルの絶縁皮膜にダメージを与えることが判明した。これは、イソプロピルアルコールが皮膜に浸透してクレージングや膨潤などを引き起こすためであると考えられる。このような絶縁皮膜へのダメージはその絶縁性を低下させるため、やはり、特許文献１の検査後のモータコアおよびコイルは製品にすることはできない。
【０００８】
本発明は、かかる従来の問題点に鑑みてなされたもので、コイルの絶縁皮膜の傷の状態を検査した後に、絶縁皮膜にダメージを与えることなく、製品化可能なコイルの非破壊検査方法を提供しようとするものである。
【課題を解決するための手段】
【０００９】
本発明は、溶解性パラメータ（ＳＰ値）が１１．０ｃａｌ／ｃｍ2未満であり、分子量が７０以上である有機化合物よりなる導電性液体と、フッ素系不活性溶液とを含有してなる検査液を検査容器内に収容し、
モータコアに装着されたコイルと、電極とを上記検査容器の上記検査液内に浸漬し、
上記コイルと上記電極との間に電圧を付与して両者の間に流れる電流の値を測定することにより、上記コイルの傷の状態を判定することを特徴とするコイルの非破壊検査方法にある（請求項１）。
【発明の効果】
【００１０】
本発明は、上記検査液として、モータコアを腐食させることのない耐腐食性のフッ素系不活性溶液をベースとし、これに上記特定の物性を有する有機化合物よりなる導電性液体を混合したものを用いている。これにより、絶縁皮膜にダメージを与えることなく、その傷の検査を実施することができる。そのため、試験後のモータコアおよびコイルは、検査合格したものについては、十分に検査液を乾燥除去することによって、そのまま製品に適用することが可能である。本発明の検査方法を用いれば絶縁皮膜へのダメージがほとんど無いことについては、後述する実験によって確かめられた。
また、上記電流値を測定することによって、その値から傷の大きさ（面積）を容易に求めることができ、傷の定量的な判断も可能である。
【００１１】
このように、本発明によれば、コイルの絶縁皮膜の傷の状態を検査した後に、絶縁皮膜にダメージを与えることなく、製品化可能なコイルの非破壊検査方法を提供することができる。
【図面の簡単な説明】
【００１２】
【図１】実施例１における、コイルの非破壊検査方法を行う検査装置の構成を示す説明図。
【図２】実施例１における、予備試験の結果を示す説明図。
【図３】実施例１における、３−メトキシ−３−メチル−１−ブタノールを導電性液体として用いた検査試験の結果を示す説明図。
【図４】実施例１における、酢酸ブチルを導電性液体として用いた検査試験の結果を示す説明図。
【図５】実施例１における、ベンゼンを導電性液体として用いた検査試験の結果を示す説明図。
【図６】実施例１における、ヘプタンを導電性液体として用いた検査試験の結果を示す説明図。
【図７】従来例における、コイルの非破壊検査方法を行う検査装置の構成を示す説明図。
【発明を実施するための形態】
【００１３】
本発明において、上記導電性液体は、溶解性パラメータ（ＳＰ値）が１１．０ｃａｌ／ｃｍ2未満であり、分子量が７０以上である有機化合物よりなる。
上記ＳＰ値は、石油系溶剤をはじめ、各種の適正溶剤の選択に有用な溶解力の尺度である溶解性パラメータである。このＳＰ値が大きいほど溶解性が強くなり、極性も高くなる傾向にある。そして、本発明では、上記ＳＰ値を１１．０ｃａｌ／ｃｍ2未満に制限することによって、コイルの絶縁被膜への浸透を抑制する。一方、上記ＳＰ値が１１．０ｃａｌ／ｃｍ2を超える場合には、上記導電性液体の絶縁被膜への浸透が抑制しきれず、絶縁皮膜へのダメージを回避することが困難となる。なお、ＳＰ値の下限値は特に制限はないが、フッ素不活性溶液と同等なＳＰ値であれば溶液内のＳＰ値も均一となり安定した溶液になることから、ＳＰ値の下限値は６．６ｃａｌ／ｃｍ2であることが好ましい。
【００１４】
また上記分子量は、数平均分子量であるが、これを７０以上に限定することによって、絶縁皮膜へのダメージを回避する。この理由は、上記導電性液体の分子量が小さいほど、コイルの絶縁被膜のミクロなレベルで網目構造の隙間に入り込み膨潤させ、絶縁性を低下させる影響が出やすいためと考えられる。なお、分子量値の上限値は特に制限はないが、フッ素系不活性溶液と同等な分子量値であればより均一な分子量分布となり、安定した液状態になるため、分子量値の上限値は２３８であることがことが好ましい。
そして、本発明における上記導電性液体は、上記ＳＰ値と分子量とが両方とも上記特定の範囲に入る有機化合物を採用することによって、絶縁皮膜へのダメージを抑えている。
【００１５】
上記導電性液体は、エーテル系、グリコールエーテル系、または炭化水素系であることが好ましい（請求項２）。これらの系においては、上記ＳＰ値および分子量の特定範囲を両方とも具備する化合物を比較的容易に選択することが可能である。
【００１６】
特に、上記導電性液体は、酢酸ブチル、３−メトキシ−３−メチル−１−ブタノール、ベンゼン、またはヘプタンであることが好ましい（請求項３）。これらは、絶縁皮膜へのダメージを回避しつつ、精度の高い検査結果を出すことが可能である。これらの中でも、特に、３−メトキシ−３−メチル−１−ブタノールは、後述する実施例に示すごとく、上記検査方法の実施において優れた精度と感度を実現することができ、最も好ましい。この理由の一つは、３−メトキシ−３−メチル−１−ブタノールが他の３種よりも導電率が高いことにあると考えられる。
【００１７】
また、上記導電性液体と上記フッ素系不活性溶液との混合割合は、両者の合計量に対する上記導電性液体の含有量が体積比において３〜５％であることが好ましい（請求項４）。上記導電性液体の含有量が３％未満の場合には、十分な導電性が得られず、検査において印加する電圧を従来よりも高める必要があり、それに伴う設備対策が必要となる。また、上記導電性液体の含有量が５％を超える場合には、有機則により、溶液自体が引火性物質の対象となるため、これに対する取り扱いや保管等の対応が複雑化するという問題が生じる。
【実施例】
【００１８】
（実施例１）
本発明の実施例にかかるコイルの非破壊検査方法について、図１〜図６を用いて説明する。
本例のコイルの非破壊検査方法を行う検査装置１は、図１に示すごとく、導電性液体とフッ素系不活性溶液とを含有してなる検査液４を収容する検査容器１０を有している。また、検査容器１０の外部には、直流電源１１と、これに接続された電流計１２とが設けられている。直流電源１１及び電流計１２は、検査容器１０内に浸漬される電極２と、同じく検査容器１０内に浸漬されるモータコア８に装着されたコイル７とに、電線１５を介してそれぞれ電気的に接続されるようになっている。上記直流電源１１及び電流計１２を含む電気回路には、図示しないスイッチや、電流値を解析するための制御回路等を接続することも可能である。
【００１９】
コイル７と電線１５との接続は、コイル７の端末部７１を検査液４の液面よりも上方に露出させた状態で、その端末部７１と電線１５とを接続することにより行う。
そして、上記検査装置１を用いた検査方法は、コイル７と電極２との間に、直流電源１１から電圧を付与して、電流計１２によって両者の間に流れる電流の値を測定することにより、上記コイルの傷の状態を判定する方法である。
【００２０】
上記検査液４としては、モータコアを腐食させることのない耐腐食性のフッ素系不活性溶液をベースとし、これに有機化合物よりなる導電性液体を混合したものを用いる。本例では、複数種類の有機化合物よりなる導電性液体（試料１〜試料８）を混合したものを準備した。表１に示すごとく、導電性液体としては、アルコール系を３種、グリコール系を１種、エーテル系を１種、グリコールエーテル系を１種、及び炭化水素系を２種準備した。
各導電性液体については、ＳＰ値、分子量（数平均分子量）、沸点、導電率、密度の特性について表１に示した。
【００２１】
【表１】
2011058864.tif 000003
【００２２】
上記８種類の導電性液体について、本発明の検査方法に適しているか否かを確認するために、予備試験を行った。この予備試験は、上記各導電性液体１００％の液体中に、上記コイル７を構成する被覆導体を１時間浸漬し、その後、被覆導体を取り出して２４時間常温常湿状態中に放置し、その後、グリセリン法により絶縁破壊電圧値を求めるものである。上記グリセリン法は、電線試料の中間部を、プラス電極と導通するグリセリン溶液中に浸漬させ、電線試料の一端部をマイナス電極に導通させて、一対の電極間に５００Ｖ／ｓｅｃの昇圧速度で、電線試料における絶縁被膜が破壊されるまで電圧を印加し、その破壊電圧が高いほど絶縁性が高いと判断する試験方法である。
【００２３】
上記８種類の導電性液体のうち、代表として、試料１のイソプロピルアルコール（符号Ｂ）、試料６の３−メトキシ−３−メチル−１−ブタノール（符号Ｃ）、試料５の酢酸ブチル（符号Ｄ）、試料７のベンゼン（符号Ｅ）、および試料８のヘプタン（符号Ｆ）について、上記予備試験を行った。また、比較のために、導電性液体に一切浸漬していない被覆導体（符号Ａ）（以下、適宜、基準材という）についても上記予備試験を行った。
【００２４】
予備試験は、基準材（符号Ａ）、イソプロピルアルコール（符号Ｂ）、及び３−メトキシ−３−メチル−１−ブタノール（符号Ｃ）については、２８回実施（ｎ＝２８）し、酢酸ブチル（符号Ｄ）、試料７のベンゼン（符号Ｅ）、および試料８のヘプタン（符号Ｆ）については、１０回実施（ｎ＝１０）し、その平均値（ａｖｅ）、上限値（ｍａｘ）及び下限値（ｍｉｎ）を求めた。その結果を図２に示す。同図は、横軸に試験材を上記符号で示し、縦軸にグリセリン溶液中での絶縁破壊電圧値（ｋＶ）を取ったものである。
【００２５】
同図に示すごとく、試料１のイソプロピルアルコール（符号Ｂ）は、基準材（符号Ａ）に比べて、上記絶縁破壊電圧値が大きく低下し、１０ｋＶを下回った。これに対し、試料６の３−メトキシ−３−メチル−１−ブタノール（符号Ｃ）、試料５の酢酸ブチル（符号Ｄ）、試料７のベンゼン（符号Ｅ）、および試料８のヘプタン（符号Ｆ）については、基準材（符号Ａ）に比べて、ほとんど上記絶縁破壊電圧値が低下せず、優れた絶縁特性を示すことがわかる。
なお、同図に示さなかった試料２〜４についても、同様の予備試験によって、試料１（符号Ｂ）と同様に絶縁破壊電圧値が大きく低下することが確認されている。
【００２６】
以上の予備試験の結果から、少なくとも、試料６の３−メトキシ−３−メチル−１−ブタノール（符号Ｃ）、試料５の酢酸ブチル（符号Ｄ）、試料７のベンゼン（符号Ｅ）、および試料８のヘプタン（符号Ｆ）については、被覆導体の絶縁皮膜にほとんどダメージを与えないことがわかった。
【００２７】
ここで、上記各導電性液体の特徴を以下に示す。
＜アルコール＞
アルコール（ａｌｃｏｈｏｌ）とは、炭化水素の水素原子をヒドロキシ基で置き換えた物質の総称である。芳香環の水素原子を置換したものはフェノール類と呼ばれ、アルコールと区別される。アルコールはヒドロキシ基を持つことがその特徴である。ヒドロキシ基が他の分子と水素結合を形成し、アルコール分子は極性物質としての性質を持つ。
【００２８】
＜グリコール＞
グリコール（ｇｌｙｃｏｌ）はアルコールの一種（ポリオール）で、鎖式脂肪族炭化水素または環式脂肪族炭化水素の２つの炭素原子に１つずつヒドロキシ基が置換している構造を持つ化合物であり、ジオール化合物とも呼ばれる。グリコール類は常温で無色液体であるが、一般のアルコールに比べて分子量の割に融点や粘度が高いという性質を持っている。これはヒドロキシ基を介する水素結合が多いことに起因している。
【００２９】
＜エーテル＞
エーテル（ｅｔｈｅｒ）は有機化合物の分類のひとつで、構造式をＲ−Ｏ−Ｒ’（Ｒ、Ｒ’はアルキル基、アリール基などの有機基、Ｏは酸素原子）の形で表される化合物を指す。また、エーテルに含まれるＲ−Ｏ−Ｒ’の部分をエーテル結合という。酸素が非共有電子対を持つことから、ルイス塩基性、水素結合受容性を示す。ジエチルエーテル、テトラヒドロフラン（ＴＨＦ）などは、多くの有機化合物をよく溶かし化学的に比較的安定であるため、非プロトン性溶媒としての用途が多い。
【００３０】
＜グリコールエーテル＞
グリコールエーテルは、アルコールとエーテルの最も良好な溶解性を組み合わせられている用途の広い分子である。グリコールエーテルは、水と同様に広範囲の有機化学物質に対して混和性と溶解性を有している。そのため、グリコールエーテルは、樹脂に対する活性溶媒として表面塗料工業、溶媒としてブレーキ液工業、種々の石油ベース燃料における凍結防止剤（ａｎｔｉ−ｉｃｅｒ）として石油工業、不凍液として自動車工業並びに日常的に使用される特別品において非常に優れているものと考えられる。
【００３１】
上記内容を踏まえて上記予備試験の結果を考察すると、以下のように考えられる。エーテルは酸素が非共有電子対を持つことから、比較的安定した溶液となるが、アルコールはヒドロキシ基が分子と水素結合を形成し、アルコール分子は極性物質としての性質を持つことから、不安定な溶液となる。その両者の特徴を併せ持つのがグリコールエーテルとなり、エーテル結合を含んでいるからアルコールに比べて安定した溶液となる為、特に絶縁被膜にダメージをあまり与えず、その絶縁性の低下がないと考えられる。
【００３２】
次に、３−メトキシ−３−メチル−１−ブタノール（試料６）、酢酸ブチル（試料５）、ベンゼン（試料７）、およびヘプタン（試料８）について、それぞれ、耐腐食性のフッ素系不活性溶液をベースに混合して検査液４を作製し、上記のコイルの非破壊検査方法による検査試験を実施した。耐腐食性のフッ素系不活性溶液としては、具体的には、Novec  HFE-7100（住友３M社製）を用いた。また、混合割合は、体積比で、耐腐食性のフッ素系不活性溶液を９５．２％、各導電性液体を４．８％という割合とした。
【００３３】
また、上記検査試験は、コイル７の傷の面積が予めわかっている試験用コイルを準備し、その傷面積と上記電流計１２によって計測される漏れ電流との相関性を調べるものである。結果は、図３〜図６に示す。各図とも、横軸に傷面積（ｍｍ2）を取り、縦軸に漏れ電流（ｎＡ）を取ったものである。
【００３４】
図３には、３−メトキシ−３−メチル−１−ブタノール（試料６）を上記導電性液体とした場合の結果を示す。同図より知られるごとく、この場合には、後述する他の例よりも、傷面積と漏れ電流の相関性を示すＲ2が１に近く、また、傾きも急であり、感度及び精度が高い検査方法にすることができることがわかる。
【００３５】
図４〜図６には、それぞれ、酢酸ブチル（試料５）、ベンゼン（試料７）、およびヘプタン（試料８）を上記導電性液体とした場合の結果を示す。これらの図から知られるように、これらは、ほぼ同じような直線性を示し、３−メトキシ−３−メチル−１−ブタノール（試料６）よりは若干感度及び精度が劣るものの、十分に上記導電性液体として機能することがわかる。
【符号の説明】
【００３６】
１  コイルの非破壊検査方法を行う検査装置
１０  検査容器
１１  直流電源
１２  電流計
２  電極
４  検査液
７  コイル
８  モータコア
【図１】
2011058864.tif 000004
【図２】
2011058864.tif 000005
【図３】
2011058864.tif 000006
【図４】
2011058864.tif 000007
【図５】
2011058864.tif 000008
【図６】
2011058864.tif 000009
【図７】
2011058864.tif 000010